(57)【要約】【課題】尿素プラントの腐食を抑制し反応収率を高められる尿素の製造方法の提供。【解決手段】尿素製造プラントにおいてＮＨ３とＣＯ２を含む製造原料から尿素を製造する方法であって、尿素製造プラントが、リアクター、ストリッパーおよびコンデンサーを含む処理装置と複数本のラインを有しており、複数の処理装置および複数本のラインの内壁面がステンレス鋼からなり、複数本のラインのうち少なくとも一部がオーステナイト系ステンレス鋼からなり、尿素製造方法において、製造原料であるＣＯ２に酸素を加えて供給することで複数の処理装置および複数本のラインの内壁面に不動態皮膜を形成させると共に、オーステナイト系ステンレス鋼からなるラインの肉厚を連続的に測定し、肉厚の測定値に応じて酸素の供給量を調整することで腐食速度と尿素の反応収率を制御する、尿素の製造方法。【選択図】なし【特許請求の範囲】
【請求項１】
尿素製造プラントにおいてアンモニアと二酸化炭素を含む製造原料から尿素を製造する方法であって、
前記尿素製造プラントが、リアクター、ストリッパーおよびコンデンサーを含む複数の処理装置および前記複数の処理装置を接続する複数本のラインを有しているものであり、
前記複数の処理装置および前記複数本のラインの内壁面がステンレス鋼からなり、前記複数本のラインのうち少なくとも一部がオーステナイト系ステンレス鋼からなるものであり、
前記尿素製造方法において、前記製造原料である二酸化炭素に酸素を加えて供給することで前記複数の処理装置および前記複数本のラインの内壁面に不動態皮膜を形成させると共に、オーステナイト系ステンレス鋼からなる前記ラインの肉厚を連続的に測定し、前記肉厚の測定値に応じて前記酸素の供給量を調整することで腐食速度と尿素の反応収率を制御する、尿素の製造方法。
【請求項２】
尿素製造プラントにおいてアンモニアと二酸化炭素を含む製造原料から尿素を製造する方法であって、
前記尿素製造プラントが、リアクター、ストリッパーおよびコンデンサーを含む複数の処理装置および前記複数の処理装置を接続する複数本のラインを有しているものであり、
前記複数の処理装置および前記複数本のラインの内壁面がステンレス鋼からなり、前記複数本のラインのうち少なくとも一部がオーステナイト系ステンレス鋼からなるものであり、
前記尿素製造方法において、前記製造原料である二酸化炭素に酸素を加えて供給することで前記複数の処理装置および前記複数本のラインの内壁面に不動態皮膜を形成させると共に、尿素またはアンモニア中に溶存している鉄、クロムまたはニッケルの濃度と運転温度を測定し、前記濃度と前記運転温度の測定値に応じて前記酸素の供給量を調整することで腐食速度と尿素の反応収率を制御する、尿素の製造方法。  
【請求項３】
尿素製造プラントにおいてアンモニアと二酸化炭素を含む製造原料から尿素を製造する方法であって、
前記尿素製造プラントが、
二酸化炭素とアンモニアを原料として尿素合成液を生成させるためのリアクターと、
前記リアクターで生成させた尿素合成液を加熱することによって、未反応のアンモニアと未反応の二酸化炭素を含む混合ガスを前記尿素合成液から分離するためのストリッパーと、
前記ストリッパーで得られる前記混合ガスの少なくとも一部を吸収媒体に吸収させて凝縮させ、この凝縮の際に生じる熱を用いて低圧スチームを発生させるコンデンサーを含む複数の処理装置と、前記複数の処理装置を接続する複数本のラインを有しているものであり、
前記複数の処理装置および前記複数本のラインの内壁面がステンレス鋼からなり、前記複数本のラインのうち少なくとも一部がオーステナイト系ステンレス鋼からなるものであり、
下記の制御方法（Ａ）〜（Ｃ）のいずれか一つの制御方法、いずれか二つの制御方法、または三つの制御方法を実施する、尿素の製造方法。
（Ａ）前記尿素製造方法において、前記製造原料である二酸化炭素に酸素を加えて供給することで前記複数の処理装置および前記複数本のラインの内壁面に不動態皮膜を形成させると共に、オーステナイト系ステンレス鋼からなる前記ラインの肉厚を連続的に測定し、前記肉厚の測定値に応じて前記酸素の供給量を調整することで腐食速度と尿素の反応収率を制御する制御方法。
（Ｂ）尿素またはアンモニア中に溶存している鉄、クロムまたはニッケルの濃度と運転温度を測定し、前記濃度と前記運転温度の測定値に応じて前記酸素の供給量を調整することで腐食速度と尿素の反応収率を制御する制御方法。
（Ｃ）前記複数の処理装置の運転圧力とそれぞれの運転温度、前記原料として導入される二酸化炭素の流量、前記原料二酸化炭素中の酸素量、前記原料として導入されるアンモニアの流量を測定することで、前記複数の処理装置のそれぞれの腐食速度と、前記複数の処理装置を接続する複数のラインの腐食速度を算定して、前記酸素の供給量を調整することで腐食速度と尿素の反応収率を制御する制御方法。
【請求項４】
前記制御方法（Ａ）、前記制御方法（Ｂ）および前記制御方法（Ｃ）をこの順序で実施するとき、
前記制御方法（Ａ）における腐食速度から原料二酸化炭素中の酸素供給量を増加するかどうかを決定し、前記酸素供給量を増加したときは、前記制御方法（Ｂ）および前記制御方法（Ｃ）は実施せず、前記酸素供給量を増加しなかったときは、前記制御方法（Ｂ）に移行し、
前記制御方法（Ｂ）に移行したときは、前記制御方法（Ｂ）における腐食速度から原料二酸化炭素中の酸素供給量を増加するかどうかを決定し、前記酸素供給量を増加したときは、前記制御方法（Ｃ）は実施せず、前記酸素供給量を増加しなかったときは、前記制御方法（Ｃ）に移行し、
前記制御方法（Ｃ）に移行したときは、前記制御方法（Ｃ）における腐食速度から原料二酸化炭素中の酸素供給量を増加するかどうかを決定し、前記酸素供給量を増加したときはそれ以降の実施はなく、前記酸素供給量を増加しなかったときは、制御方法（Ａ）〜（Ｃ）のそれぞれにおける腐食速度から原料二酸化炭素中の酸素供給量を現状維持するか、または原料二酸化炭素中の酸素供給量を減少させるかを決定する、請求項３記載の尿素の製造方法。
【発明の詳細な説明】
【技術分野】
【０００１】
本発明は、尿素の製造方法に関する。
背景技術【０００２】
尿素製造プラントでは、アンモニアと二酸化炭素から尿素を合成する過程において、中間物質として腐食性の強いアンモニウムカーバメイトが生成される。そのため、プラントの種々の処理装置やラインに耐食性が要求される。【０００３】
特許第３９８７６０７号公報には、尿素合成方法と尿素合成装置の発明が記載されており、凝縮器、合成塔、ストリッパーに防食用空気を導入することが記載されている（段落番号００２８、００４６、００５５、００７０参照）。【０００４】
ＷＯ２０１４／１９２８２３には、尿素合成方法の発明が記載されている。尿素合成方法を実施するための尿素合成装置において、尿素合成塔Ａ、ストリッパーＢ、及び凝縮器Ｃ、並びにこれらをつなぐ配管が腐食性を有する流体と接触する箇所のうち、少なくとも一部の箇所を特定組成のオーステナイト−フェライト二相系ステンレス鋼からなるものにすることができること、また配管、バルブなどには腐食環境に応じて、Ｓ３１６０３系汎用ステンレス鋼を用いることもできることが記載されている。ＷＯ２０１４／１９２８２３では、供給する防食用酸素量を少なくすることができ、イナートガスが減少され、反応収率が向上されることが記載されている（発明の効果）。
発明の概要【０００５】
本発明は、尿素プラントにより尿素を製造する際の前記プラントの処理装置およびラインの腐食を抑制することで尿素の反応収率を高めることができる尿素の製造方法を提供することを課題とする。【０００６】
本発明は、尿素製造プラントにおいてアンモニアと二酸化炭素を含む製造原料から尿素を製造する方法であって、
前記尿素製造プラントが、リアクター、ストリッパーおよびコンデンサーを含む複数の処理装置および前記複数の処理装置を接続する複数本のラインを有しているものであり、
前記複数の処理装置および前記複数本のラインの内壁面がステンレス鋼からなり、前記複数本のラインのうち少なくとも一部がオーステナイト系ステンレス鋼からなるものであり、
前記尿素製造方法において、前記製造原料である二酸化炭素に酸素を加えて供給することで前記複数の処理装置および前記複数本のラインの内壁面に不動態皮膜を形成させると共に、オーステナイト系ステンレス鋼からなる前記ラインの肉厚を連続的に測定し、前記肉厚の測定値に応じて前記酸素の供給量を調整することで腐食速度と尿素の反応収率を制御する（制御方法（Ａ））、尿素の製造方法を提供する。【０００７】
また本発明は、尿素製造プラントにおいてアンモニアと二酸化炭素を含む製造原料から尿素を製造する方法であって、
前記尿素製造プラントが、リアクター、ストリッパーおよびコンデンサーを含む複数の処理装置および前記複数の処理装置を接続する複数本のラインを有しているものであり、
前記複数の処理装置および前記複数本のラインの内壁面がステンレス鋼からなり、前記複数本のラインのうち少なくとも一部がオーステナイト系ステンレス鋼からなるものであり、
前記尿素製造方法において、前記製造原料である二酸化炭素に酸素を加えて供給することで前記複数の処理装置および前記複数本のラインの内壁面に不動態皮膜を形成させると共に、尿素またはアンモニア中に溶存している鉄、クロムまたはニッケルの濃度と運転温度を測定し、前記濃度と前記運転温度の測定値に応じて前記酸素の供給量を調整することで腐食速度と尿素の反応収率を制御する（制御方法（Ｂ））、尿素の製造方法を提供する。【０００８】
さらに本発明は、尿素製造プラントにおいてアンモニアと二酸化炭素を含む製造原料から尿素を製造する方法であって、
前記尿素製造プラントが、
二酸化炭素とアンモニアを原料として尿素合成液を生成させるためのリアクターと、
前記リアクターで生成させた尿素合成液を加熱することによって、アンモニウムカーバメートを分解し、かつアンモニアと二酸化炭素を含む混合ガスを前記尿素合成液から分離するためのストリッパーと、
前記ストリッパーで得られる前記混合ガスの少なくとも一部を吸収媒体に吸収させて凝縮させ、この凝縮の際に生じる熱を用いて低圧スチームを発生させるコンデンサーを含む複数の処理装置と、
前記複数の処理装置を接続する複数本のラインを有しているものであり、
前記複数の処理装置および前記複数本のラインの内壁面がステンレス鋼からなり、前記複数本のラインのうち少なくとも一部がオーステナイト系ステンレス鋼からなるものであり、
下記の制御方法（Ａ）〜（Ｃ）のいずれか一つの制御方法、いずれか二つの制御方法、または三つの制御方法を実施する、尿素の製造方法を提供する。
（Ａ）前記尿素製造方法において、前記製造原料である二酸化炭素に酸素を加えて供給することで前記複数の処理装置および前記複数本のラインの内壁面に不動態皮膜を形成させると共に、オーステナイト系ステンレス鋼からなる前記ラインの肉厚を連続的に測定し、前記肉厚の測定値に応じて前記酸素の供給量を調整することで腐食速度と尿素の反応収率を制御する制御方法。
（Ｂ）尿素またはアンモニア中に溶存している鉄、クロムまたはニッケルの濃度と運転温度を測定し、前記濃度と前記運転温度の測定値に応じて前記酸素の供給量を調整することで腐食速度と尿素の反応収率を制御する制御方法。
（Ｃ）前記複数の処理装置の運転圧力とそれぞれの運転温度、前記原料として導入される二酸化炭素の流量、前記原料二酸化炭素中の酸素量、前記原料として導入されるアンモニアの流量を測定することで、前記複数の処理装置のそれぞれの腐食速度と、前記複数の処理装置を接続する複数のラインの腐食速度を算定して、前記酸素の供給量を調整することで腐食速度と尿素の反応収率を制御する制御方法。【０００９】
本発明の尿素の製造方法によれば、尿素の製造過程における尿素製造プラントの処理装置およびラインの腐食を抑制して、尿素の収量を維持することができる。
【図面の簡単な説明】
【００１０】
【図１】尿素製造プラントにおける尿素の製造フローを示す概略図。
【図２】尿素製造プラントを使用した尿素製造方法の一実施形態を説明するための図。
【図３】実施例１において不動態皮膜層が形成されたパイプと不動態皮膜層が形成されていないパイプの腐食速度の違いを示す図。
【発明を実施するための形態】
【００１１】
図１により本発明の尿素の製造方法を説明する。図１に示す尿素製造プラントは、本発明の尿素製造方法を実施するための一実施形態であり、これに限定されるものではない。
【００１２】
また、図１に示す尿素プラントにおける尿素の製造フロー自体は公知であり、例えば、特許第３９８７６０７号公報の図３に示す製造フロー、ＷＯ２０１４／１９２８２３の図２に示す製造フローと実質的に同じものである。図１に示すリアクター１、ストリッパー２、コンデンサー３、熱交換器５、エジェクター６は、それぞれ特許第３９８７６０７号公報の図３に示す尿素合成塔Ａ、ストリッパーＣ、凝縮器Ｂ（スクラバーＦを含む）、熱交換器Ｄ、エジェクターＧと同じものである。
【００１３】
本発明の尿素の製造方法は、例えば図１に示す尿素製造プラントにおいて尿素を製造する際、特定の測定値に応じて酸素の供給量を調整することで腐食速度と尿素の反応収率を制御することが一つの特徴であり、具体的な製造手順、反応条件を含む製造方法は特に制限されるものではない。
【００１４】
本発明の尿素の製造方法では、例えば、特許第３９８７６０７号公報の図３に示す尿素製造プラントを使用した、段落番号００５２〜段落番号００６２、または実施例３に記載された製造方法と同じ製造手順や条件を用いた製造方法、或いはＷＯ２０１４／１９２８２３の段落番号００４０〜段落番号００４８、または段落番号００６０に記載された製造方法と同じ製造手順や条件を用いた製造方法により尿素を製造することもできる。
【００１５】
図１に示す製造フロー例では、アンモニア供給ライン１０からリアクター１の下部にアンモニアを供給し、それと並行して二酸化炭素供給ライン１１、１１ａからリアクター１の下部に二酸化炭素を供給し、リアクター１内部で反応させて尿素を含む気液混合物を得る。リアクター１は、二酸化炭素とアンモニアを原料として尿素合成液を生成させるための装置である。
【００１６】
リアクター１は例えば炭素鋼からなるものであり、内壁面に相当する部分には二相系ステンレス鋼からなる内張層が形成されている。このためリアクター１は、超音波肉厚測定器により外部から肉厚を測定することはできない。
【００１７】
リアクター１で得られた気液混合物には、尿素、反応中間体であるアンモニウムカーバメート、水、未反応のアンモニアが液相として存在し、一部の未反応アンモニア、未反応の二酸化炭素、イナートガスが気相として存在している。イナートガスは、防食目的で供給された空気（酸素）、原料二酸化炭素中に含まれている水素などの不純物である。
【００１８】
リアクター１における反応条件は、上記したとおり、特許第３９８７６０７号公報の図３に示す尿素製造プラントを使用した場合と同じにすることができ、例えば圧力は１３０〜２５０バール（１３,０００〜２５,０００ｋＰａ）、Ｎ／Ｃ（アンモニアと二酸化炭素のモル比）は３.５〜５.０、Ｈ／Ｃ（水と二酸化炭素のモル比）は１.０以下、滞留時間は１０〜４０分、温度は１８０〜２００℃が好ましい。
【００１９】
リアクター１に二酸化炭素を供給するとき、圧縮機（二酸化炭素供給ライン１１、１１ａに接続されているが、図示していない）により昇圧すると共に、調整量の酸素を混入させる。前記酸素は、純酸素でもよいし、空気でもよい。空気を使用するときは、エアフィルターなどを介して空気を供給することが好ましい。
【００２０】
アンモニアは、アンモニア供給ライン１０からリアクター１に供給される途中において、熱交換器５を介して７０〜９０℃程度に予熱された後、エジェクター６によりコンデンサー３から回収されたアンモニアと共にリアクター１に供給される。
【００２１】
リアクター１で得られた気液混合物は、気液混合物ライン１２からストリッパー２の頂部に送られる。ストリッパー２は、リアクター１で生成させた尿素合成液を加熱することによって、未反応のアンモニアと未反応の二酸化炭素を含む混合ガスを前記尿素合成液から分離するための装置である。
【００２２】
ストリッパー２は例えば炭素鋼からなるものであり、内壁面に相当する部分には二相系ステンレス鋼からなる内張層が形成されている。このためストリッパー２は、超音波肉厚測定器により外部から肉厚を測定することはできない。
【００２３】
ストリッパー２の下部からは、二酸化炭素供給ライン１１、１１ｂから、ストリッピング剤として機能する二酸化炭素ガスが供給される。ストリッパー２は、図示していない加熱装置により加熱され、内部が昇温できるようになっている。
【００２４】
ストリッパー２における運転条件は、上記したとおり、特許第３９８７６０７号公報の図３に示す尿素製造プラントを使用した場合と同じにすることができ、例えば圧力１３０〜２５０バール（１３,０００〜２５,０００ｋＰａ）、好ましくは１４０〜２００バール（１４,０００〜２０,０００ｋＰａ）、温度１６０〜２００℃が好ましい。
【００２５】
ストリッパー２では、加熱とストリッピング剤として機能する二酸化炭素の導入によって、気液混合物中のアンモニウムカーバメートはアンモニアと二酸化炭素に分解され、未反応のアンモニア、二酸化炭素、イナートガス、水（水蒸気）の高温混合ガスとして返送ガスライン１４からコンデンサー３の底部に送られる。
【００２６】
気液混合物中の尿素、分解されなかった微量のアンモニウムカーバメート、分離されなかったアンモニア、二酸化炭素などは、ストリッパー２の底部の尿素回収ライン１３から回収される。尿素回収ライン１３から回収された尿素は後工程（低圧分解工程）でさらに精製処理されて純度が高められ、残留した微量のアンモニウムカーバメートは分解処理されてアンモニアと二酸化炭素を含む低温のリサイクル液（未反応のアンモニアと二酸化炭素も含む）となり、リサイクルライン１７からコンデンサー３の頂部（スクラバー）に吸収媒体として送られる。
【００２７】
コンデンサー３は、ストリッパー２で得られる混合ガスの少なくとも一部を吸収媒体に吸収させて凝縮させ、この凝縮の際に生じる熱を用いて低圧スチームを発生させるための装置である。コンデンサー３の底部に供給された高温状態の混合ガスに含まれているアンモニアは、冷却されて凝縮された後、エジェクター６による吸引作用によって、ダウンパイプ１５から原料アンモニア供給ライン１０に送られ、尿素製造原料として再利用される。
【００２８】
コンデンサー３の底部に供給された高温状態のイナートガスと同伴する一部のアンモニア、二酸化炭素、水（水蒸気）は、冷却されて低温ガスとして排気ライン１６から排出される過程で吸収媒体と接触して、アンモニア、二酸化炭素は吸収除去され、イナートガスは排気ライン１６から排出される。
【００２９】
コンデンサー３は例えば炭素鋼からなるものであり、内壁面に相当する部分には二相系ステンレス鋼からなる内張層が形成されている。このためコンデンサー３は、超音波肉厚測定器により外部から肉厚を測定することはできない。
【００３０】
コンデンサー３内には、冷却水ライン２１から冷却水が導入され、内部で熱交換して気化された水蒸気は水蒸気ライン２２から採取され、高温の水蒸気として再利用される。コンデンサー３の運転条件は、上記したとおり、特許第３９８７６０７号公報の図３に示す尿素製造プラントを使用した場合と同じにすることができ、例えば圧力１４０〜２５０バール（１４,０００〜２５,０００ｋＰａ）、温度１３０〜２５０℃（好ましくは１７０〜１９０℃）であり、Ｎ／Ｃは２.５〜３.５、Ｈ／Ｃは１.０以下、滞留時間は１０〜３０分が好ましい。
【００３１】
上記した各ラインとしては、オーステナイト系ステンレス鋼（単相）のパイプまたは二相系ステンレス鋼（オーステナイト−フェライト二相系ステンレス鋼）のパイプを使用することができるが、図１に示す尿素プラントの例では、超音波肉厚測定器による肉厚測定部位３０〜３７がある各ラインは、オーステナイト系ステンレス鋼のパイプからなるものである。
【００３２】
オーステナイト系ステンレス鋼としては、例えばＳ３１６０３（３１６Ｌ  ＳＳ）を使用することができ、二相系ステンレス鋼としては、例えば２５Ｃｒ系二相ステンレス鋼（Ｓ３１２６０）、２８Ｃｒ系二相ステンレス鋼（Ｓ３２８０８：ＤＰ２８Ｗ）を使用することができる。各ラインは、単一材からなるものであるため、超音波肉厚測定器により外部から肉厚を測定することができる。
【００３３】
図１に示す尿素製造プラントにおける尿素の製造過程では、アンモニアと二酸化炭素を反応させたときに金属腐食性の大きなアンモニウムカーバメートが副生することによって、リアクター１、ストリッパー２、コンデンサー３の内壁面を腐食させたり、各ラインの内壁面を腐食させたりすることが知られている。
【００３４】
本発明の製造方法では、原料二酸化炭素中に酸素を混入させてステンレス鋼の表面に不動態皮膜を形成させることで、アンモニウムカーバメートとステンレス鋼の接触を抑制し、ステンレス鋼の腐食を抑制している。なお、オーステナイト系ステンレス鋼は、二相系ステンレス鋼と比べると不動態皮膜が形成するためにより多くの酸素が必要となるという性質を持っている。しかし、原料二酸化炭素中の酸素濃度が高すぎると、リアクター１内部とコンデンサー３内部の温度を十分に上昇させることができず、反応速度も大きくできないため、尿素の反応収率が低下し（収量が低下し）、前記酸素濃度が低すぎるとステンレス鋼の腐食が過度に進行することになる。
【００３５】
なお、ＷＯ２０１４／１９２８２３の図５には、ガス相中の酸素濃度（横軸）と腐食速度（縦軸）の関係が示されており、オーステナイト系ステンレス鋼（Ｓ３１６０３）は、２５Ｃｒ系二相ステンレス鋼（Ｓ３１２６０）および２８Ｃｒ系二相ステンレス鋼（Ｓ３２８０８）と比べると不動態皮膜が形成され難いため、酸素濃度が低いと腐食速度が大きくなること、いずれのステンレス鋼も酸素濃度を増加させると不動態皮膜が形成されるため、腐食速度が小さくなることが示されている。
【００３６】
本発明の製造方法では、下記の制御方法（Ａ）〜（Ｃ）のいずれか一つの制御方法、いずれか二つの制御方法、または三つの制御方法を実施することが好ましい。
【００３７】
制御方法（Ａ）
制御方法（Ａ）は、尿素製造方法において、製造原料である二酸化炭素に酸素を加えて供給することで複数の処理装置（リアクター１、ストリッパー２、コンデンサー３を含む）および複数本のラインの内壁面に不動態皮膜を形成させると共に、オーステナイト系ステンレス鋼からなるラインの肉厚を連続的に測定し、肉厚の測定値に応じて酸素の供給量を調整することで腐食速度と尿素の反応収率を制御する制御方法である。
【００３８】
図１に示す尿素製造プラントの例では、例えば肉厚測定部位３０〜３７における各ラインの運転中の厚さｔ２を超音波肉厚測定器により連続的に測定することで、次式：ｓ＝（ｔ１−ｔ２）／（運転時間）（ｔ１は、運転する前の肉厚測定部位３０〜３７における各ラインの初期厚さを示す）から腐食速度ｓ（ｍｍ／ｙｅａｒ）を求める。
【００３９】
各ラインの初期厚さｔ１は分かっており（測定値または規格値）、各ラインの運転後の厚さｔ２との差を運転時間で除した値が腐食速度ｓとなるから、運転中に各ラインの厚さｔ２を連続的に測定することで腐食速度ｓの変化を連続的に確認できるようになる。
【００４０】
このため、制御方法（Ａ）の例として、腐食速度ｓが大きくなりすぎたら酸素供給量（空気を使用するときは酸素換算量の空気量）を増加させ、腐食速度ｓが十分に小さければ酸素供給量を減少させることで、尿素の反応収率の増減幅ができるだけ小さくなるように抑制することができるようになるため、安定した反応収率で尿素を製造できるようになる。
【００４１】
図１に示す尿素製造プラントを運転するときの各ラインにおける腐食速度ｓは、尿素の反応収率との関係からは、０.２ｍｍ／ｙｅａｒ以下に制御されていることが好ましく、０.１５ｍｍ／ｙｅａｒ以下に制御されていることがより好ましい。
【００４２】
制御方法（Ｂ）
制御方法（Ｂ）は、尿素またはアンモニア中に溶存している鉄、クロムまたはニッケルの濃度と運転温度を測定し、濃度と運転温度の測定値に応じて酸素の供給量を調整することで腐食速度と尿素の反応収率を制御する制御方法である。
【００４３】
図１に示す尿素製造プラントの例では、例えばサンプリング位置４０〜４２においてサンプリングをすることができる。サンプリング位置４０では、例えば気液混合物ライン１２を流れる尿素、反応中間体であるアンモニウムカーバメート、未反応ガス（アンモニアと二酸化炭素）を含む気液混合物をサンプリングし、併せて温度を測定した後、サンプル中の鉄、クロムまたはニッケルの各イオン濃度を測定する。
【００４４】
サンプリング位置４１では、例えば尿素回収ライン１３を流れる尿素、微量のアンモニウムカーバメートなどをサンプリングし、併せて温度を測定した後、サンプル中の鉄、クロムおよびニッケルの各イオン濃度を測定する。
【００４５】
サンプリング位置４２では、例えばダウンパイプ１５を流れるアンモニアを含む液体をサンプリングし、併せて温度を測定した後、サンプル中の鉄、クロムまたはニッケルの各イオン濃度を測定する。
【００４６】
測定の結果、サンプル中の鉄、クロムおよびニッケルの各イオン濃度が高いときは、不動態皮膜の形成が不十分で、腐食が進行していることになり、サンプル中の鉄、クロムまたはニッケルの各イオン濃度が低いときは、不動態皮膜の形成が十分で、腐食が進行していないことになる。測定対象となる鉄、クロムまたはニッケルのイオンは、いずれか一つでもよいし、いずれか二つの組み合わせでもよいし、三つ全てでもよい。また測定の結果、サンプリング位置の温度が高いときは、腐食の進行が速くなることになり、サンプリング位置の温度が低いときは、腐食の進行が遅くなることになる。
【００４７】
制御方法（Ｂ）を実施するときは、尿素製造プラントの複数箇所にてサンプリングし、前記複数のサンプリング箇所の運転温度を測定することが好ましい。サンプリング箇所（温度測定箇所）は特に制限されるものではなく、複数箇所（好ましくは３箇所以上）を選択することができ、例えば、リアクター１の出口側ライン（気液混合物ライン１２）、ストリッパー２の出口側ライン（尿素回収ライン１３）、コンデンサー３の出口側ライン（ダウンパイプ１５）が好ましい。
【００４８】
なお、運転温度はそれぞれのサンプリング箇所の近傍のリアクター１、ストリッパー２、コンデンサー３の機器内部の温度を測定することも好ましい。温度測定は、熱電対や測温抵抗体などの公知の温度計を用いて測定することができる。
【００４９】
このため、制御方法（Ｂ）として、
鉄、クロムおよびニッケルの濃度が高く、サンプリング位置の温度が高いときは酸素供給量を増加させて不動態皮膜を形成させる（制御方法（Ｂ）の第１形態）、
鉄、クロムおよびニッケルの濃度が低く、サンプリング位置の温度が低いときは酸素供給量を減少させる（制御方法（Ｂ）の第２形態）、
鉄、クロムおよびニッケルの濃度が高く、サンプリング位置の温度が低いときは酸素供給量を増加させて（但し、第１形態よりも増加量は少なくする）不動態皮膜を形成させる（制御方法（Ｂ）の第３形態）、
鉄、クロムおよびニッケルの濃度が低く、サンプリング位置の温度が高いときは酸素供給量を減少（但し、第２形態よりも減少量は少なくする）させる（制御方法（Ｂ）の第４形態）のいずれかを実施することで、尿素の反応収率の増減幅を抑制することができるようになるため、安定した反応収率で尿素を製造できるようになる。
【００５０】
制御方法（Ｃ）
制御方法（Ｃ）は、複数の処理装置（リアクター、ストリッパー、コンデンサー）の運転圧力とそれぞれの運転温度、原料として導入される二酸化炭素の流量、原料二酸化炭素中の酸素量、原料として導入されるアンモニアの流量を測定することで、複数の処理装置のそれぞれの腐食速度と、複数の処理装置を接続する複数のラインの腐食速度を算定して、酸素の供給量を調整することで腐食速度と尿素の反応収率を制御する制御方法である。
【００５１】
リアクター１の運転温度は、例えばリアクター１の上部（好ましくは頂部付近）の測定部位（測定器）５１、あるいは下部の測定部位（測定器）５４において測定することができる。ストリッパー２の運転温度は、例えばストリッパー２の上部（好ましくは頂部付近）の測定部位（測定器）５２、あるいは下部の測定部位（測定器）５５において測定することができる。コンデンサー３の運転温度は、例えばコンデンサー３の上部（好ましくは頂部付近）の測定部位（測定器）５３、あるいは下部の測定部位（測定器）５６において測定することができる。
【００５２】
リアクター１、ストリッパー２、コンデンサー３の圧力はほぼ同じである。これらの圧力は例えばライン１１ｂもしくは不図示のコンデンサー３へのアンモニアのインジェクションラインで測定することができる。
【００５３】
原料として導入される二酸化炭素の流量は、例えば二酸化炭素供給ライン１１、１１ａにおいて測定することができる。原料二酸化炭素中の酸素量は、リアクター１に二酸化炭素を供給するとき、圧縮機により昇圧すると共に調整量の酸素を混入させるため、例えば圧縮機に導入する空気量から算出することができる。原料として導入されるアンモニアの流量は、例えばアンモニア供給ライン１０において測定することができる。
【００５４】
リアクター１、ストリッパー２およびコンデンサー３のそれぞれの腐食速度、リアクター１、ストリッパー２およびコンデンサー３を接続する複数のライン（気液混合物ライン１２、返送ガスライン１４、ダウンパイプ１５）の腐食速度は、上記の測定データである、運転温度、運転圧力、二酸化炭素の流量、二酸化炭素中の酸素濃度、アンモニアの流量から、次のようにして求めることができる。（Ａ）の制御方法における測定データと腐食速度の関係をベースとして、運転温度が高くなるほど腐食速度が大きくなること、アンモニウムカーバメート濃度が高くなるほど腐食速度が大きくなること、二酸化炭素中の酸素濃度が高くなるほど腐食速度が小さくなることを考慮して求めることができる。
【００５５】
本発明の尿素の製造方法のさらに好ましい実施形態を図２により説明する。図２に示す実施形態は、制御方法（Ａ）、制御方法（Ｂ）および制御方法（Ｃ）をこの順序で実施する。
【００５６】
段階（１）において、例えば図１に示す製造フローにより尿素の製造を開始する。尿素の製造開始後、酸素の供給量を調整することで腐食速度と尿素の反応収率を制御するための制御方法（Ａ）〜（Ｃ）を実施する。
【００５７】
段階（２）では、制御方法（Ａ）により原料二酸化炭素中の空気（酸素）の供給量を増加するか、またはそのまま維持するかを決定する。制御方法（Ａ）において求めた腐食速度が許容値以内であるときは（Ｙｅｓ）、段階（３）に移行する。制御方法（Ａ）において求めた腐食速度が許容値を超えているときは（Ｎｏ）、防食効果を高めるために段階（５）に移行して、原料二酸化炭素中の空気（酸素）の供給量を増加した状態で尿素の製造を継続する。段階（２）において段階（５）に移行して原料二酸化炭素中の空気（酸素）の供給量を増加させたときは、段階（３）以降は実施しない。
【００５８】
段階（３）では、制御方法（Ｂ）により原料二酸化炭素中の空気（酸素）の供給量を増加するか、またはそのまま維持するかを決定する。制御方法（Ｂ）において求めた腐食速度が許容値以内であるときは（Ｙｅｓ）、段階（４）に移行する。制御方法（Ｂ）において求めた腐食速度が許容値を超えているときは（Ｎｏ）、防食効果を高めるために段階（５）に移行して、原料二酸化炭素中の空気（酸素）の供給量を増加した状態で尿素の製造を継続する。段階（３）において段階（５）に移行して原料二酸化炭素中の空気（酸素）の供給量を増加させたときは、段階（４）以降は実施しない。
【００５９】
段階（４）では、制御方法（Ｃ）により原料二酸化炭素中の空気（酸素）の供給量を増加するか、またはそのまま維持するかを決定する。制御方法（Ｃ）において求めた腐食速度が許容値以内であるときは（Ｙｅｓ）、段階（５）に移行する。制御方法（Ｃ）において求めた腐食速度が許容値を超えているときは（Ｎｏ）、防食効果を高めるために段階（５）に移行して、原料二酸化炭素中の空気（酸素）の供給量を増加した状態で尿素の製造を継続する。段階（４）において段階（５）に移行して原料二酸化炭素中の空気（酸素）の供給量を増加させたときは、段階（６）以降は実施しない。
【００６０】
段階（６）では、制御方法（Ａ）〜（Ｃ）を総合的に評価して、原料二酸化炭素中の空気（酸素）の供給量を減少するか、またはそのまま維持するかを決定する。制御方法（Ａ）〜（Ｃ）において求めた腐食速度の内、いずれかの腐食速度が許容値以下であるが、許容値に近接する数値であるときは（例えば、腐食速度の許容値の９５％を超えている場合）、段階（７）に移行して、原料二酸化炭素中の空気（酸素）の供給量をそのまま維持する。制御方法（Ａ）〜（Ｃ）において求めた腐食速度がいずれも許容値を大きく下回っているときは（例えば、腐食速度の許容値の９５％以下である場合）、段階（８）に移行して、原料二酸化炭素中の空気（酸素）の供給量を減少させる。
【００６１】
本発明は、上記した各実施形態のほか、次の実施形態も含むものである。
【００６２】
図１に示す例の尿素製造プラントにおけるリアクター１、ストリッパー２、コンデンサー３などの処理装置は、炭素鋼からなり、内壁面に相当する部分には二相系ステンレス鋼からなる内張層が形成されているものであるため、超音波肉厚測定器により外部から肉厚を測定することはできない。また、リアクター１、ストリッパー２、コンデンサー３などの処理装置は、運転中は高温および高圧状態であり、内部を観察することもできないため、尿素製造プラントの運転中においては前記処理装置の腐食状態を直接確認することはできない。一方、図１に示す各ラインは、単一材のステンレス鋼からなるものであるため、超音波肉厚測定器により外部から肉厚を測定することができるため、腐食状態を確認することができる。
【００６３】
このため、図１に示す尿素製造プラントの運転中において、運転時におけるリアクター１、ストリッパー２、コンデンサー３などの処理装置の温度、圧力、運転時間などの運転データを取得し、それらのデータの取得に併せて各ラインの肉厚（肉厚測定部位３０〜３７の肉厚）を測定して、関連データとして蓄積しておくことができる。さらに定期的に図１に示す尿素製造プラントの運転を停止して、リアクター１、ストリッパー２、コンデンサー３などの処理装置内部の二相系ステンレス鋼からなる内張層の腐食状態を観察してデータとして蓄積しておくことができる。
【００６４】
各処理装置の温度、圧力、運転時間などの運転データ、各ラインの肉厚データ、および各処理装置の腐食状態の観察データを対比評価することで、各ラインの肉厚データから各処理装置内部の腐食状態を推定することができるようになる。このようにすることで、尿素製造プラントを連続的に運転した状態のまま、各ラインの肉厚の変化データから各処理装置内部の腐食状態を推定することができるため、尿素製造プラントの運転を停止することなく、各処理装置の交換時期やメンテナンス時期を確認することができるようになり、安定した尿素製造運転ができるようになる。
【００６５】
なお、この実施形態は、上記した制御方法（Ａ）および制御方法（Ｂ）のように酸素供給量（空気を使用するときは酸素換算量の空気量）を増減させるのではなく、尿素の製造原料中に一定量の酸素（空気を使用するときは酸素換算量の空気）を導入した状態で尿素を製造する場合に適しているが、上記した制御方法（Ａ）および制御方法（Ｂ）の一方または両方と組み合わせて実施することもできる。
実施例
【００６６】
実施例１
オートクレーブ内にて合成した尿素液中にステンレス鋼（２８Ｃｒ系二相ステンレス鋼；Ｓ３２８０８、オーステナイト系ステンレス鋼；Ｓ３１６０３）製の試験片をそれぞれ浸漬した。この状態で、オートクレーブに徐々に酸素を導入して、試験片に不動態皮膜が形成された時（Ｐａｓｓｉｖｅ  Ｃｏｒｒｏｓｉｏｎ）の酸素量を測定した。試験温度は、１９５℃で実施した。結果を図３に示す。
【００６７】
図３から明らかなとおり、Ｓ３１６０３に不動態皮膜を形成させた場合（Ｐａｓｓｉｖｅ  Ｃｏｒｒｏｓｉｏｎ）では、腐食部分は０.１ｍｍとごく僅かであったが、不動態皮膜の形成が不十分な場合（Ａｃｔｉｖｅ  Ｃｏｒｒｏｓｉｏｎ）の腐食部分は１０ｍｍを大きく超えていた。なお、Ｓ３２８０８は、Ｓ３１６０３と比べ、不働態皮膜の形成に必要となる酸素量が小さいことが、同実験を通じて確認できた。
【００６８】
この結果から、本発明の尿素の製造方法において、図１に示す尿素プラントを構成する複数の処理装置および複数本のラインの内壁面に不動態皮膜を形成させると共に、尿素またはアンモニア中に溶存している鉄、クロムおよびニッケルの濃度と運転温度を測定し、前記濃度と前記運転温度の測定値に応じて酸素の供給量を調整することで腐食速度を制御できることが確認された。さらに尿素の製造過程において、酸素量（空気量）が多いと尿素の反応収率が低下することは周知の事実であるから、前記酸素の供給量を調整して腐食速度を制御することと併せて、尿素の反応収率も制御できることが確認された。
【００６９】
実施例２
図１に示す尿素製造プラントの製造フローにより尿素を製造する過程において、下記の制御方法（Ａ）、（Ｂ）および（Ｃ）を実施した。
【００７０】
制御方法（Ａ）
尿素の製造運転開始から６０日後において、ストリッパー２とコンデンサー３をつなぐ、Ｓ３１６０３系汎用ステンレス鋼（オーステナイト系ステンレス鋼）からなる返送ガスライン１４（初期肉厚２３.０１ｍｍ）の肉厚（肉厚測定部位３５）を超音波肉厚計（ＧＥセンシング＆インスペクション・テクノロジーズ株式会社の超音波厚さ計、小型・シンプル操作・高性能  超音波厚さ計ＤＭ５Ｅシリーズ）にて測定した。前記測定肉厚と初期肉厚の差と経過時間から求められる腐食速度は０.１２ｍｍ／ｙｅａｒであった。運転開始から測定時点の間における原料二酸化炭素中に供給された酸素濃度は５５００ｐｐｍ、運転温度（平均値）は１８３℃であった。
【００７１】
得られた腐食速度から、返送ガスライン１４の内壁面には、不働態皮膜が形成されていると判断した。これは図２に示す実施形態において、段階（２）が「Ｙｅｓ」であることを示すから、段階（３）に移行する。
【００７２】
制御方法（Ｂ）
ストリッパー２の出口（サンプリング位置４１）における溶液中の鉄濃度は０.８ｐｐｍ、その時の運転温度は１７１℃であった。得られた鉄の濃度から、サンプリング位置４１よりも上流に位置する、リアクター１、気液混合物ライン１２、ストリッパー２のそれぞれの内壁面には、不働態皮膜が形成されていると判断した。これは図２に示す実施形態において、段階（３）が「Ｙｅｓ」であることを示すから、段階（４）に移行する。
【００７３】
制御方法（Ｃ）
測定部位５１〜５３の運転温度と運転圧力は、次のとおりであった。
測定部位５１：温度１８６℃、圧力１５１ｋｇ／ｃｍ２Ｇ
測定部位５２：温度１８８℃、圧力１５１ｋｇ／ｃｍ２Ｇ
測定部位５３：温度１８０℃、圧力１５１ｋｇ／ｃｍ２Ｇ
【００７４】
二酸化炭素の流量（二酸化炭素供給ライン１１、１１ａにおいて測定）は、４５０００Ｎｍ３／ｈであった。原料二酸化炭素中の酸素量は２５０Ｎｍ３／ｈであった（圧縮機に導入する空気量から算出）。アンモニアの流量（アンモニア供給ライン１０にて測定）は６９ｔ／ｈであった。以上の測定結果と制御方法（Ａ）における腐食速度を含むデータから、各装置および各ラインの腐食速度を以下のように算出した。
【００７５】
（i）コンデンサー３（内壁面がＳ３１６０３系汎用ステンレス鋼）：０.０９ｍｍ／ｙｅａｒ、温度（１８０℃）
（ii）ストリッパー２（内壁面が二相系ステンレス鋼）：０.１０ｍｍ／ｙｅａｒ、温度（１８８℃）
（iii）リアクター１（内壁面がＳ３１６０３系汎用ステンレス鋼）：０.１４ｍｍ／ｙｅａｒ、温度（１８６℃）
（iv）ストリッパー２からコンデンサー３への返送ガスライン１４（内壁面がＳ３１６０３系汎用ステンレス鋼）：０.１６ｍｍ／ｙｅａｒ、温度（１８８℃）
（v）コンデンサー３からリアクター１へのダウンパイプ１５（内壁面がＳ３１６０３系汎用ステンレス鋼）：０.０９ｍｍ／ｙｅａｒ、温度（１８０℃）
（vi）リアクター１からストリッパー２への気液混合物ライン１２（内壁面がＳ３１６０３系汎用ステンレス鋼）：０.１４ｍｍ／ｙｅａｒ、温度（１８６℃）
（i）〜（vi）では、いずれの場合も原料二酸化炭素中に供給された酸素濃度は５５２５ｐｐｍであり、得られた腐食速度から、各機器の内壁面、各ラインの内壁面には不働態皮膜が形成されていると判断された。これは図２に示す実施形態において、段階（４）が「Ｙｅｓ」であることを示すから、段階（６）に移行する。その結果、腐食速度が許容値未満であり酸素量を減らせると判断し、原料二酸化炭素中の酸素濃度を４５００ｐｐｍまで減少させた（図２に示す段階（６）→段階（８））。
産業上の利用可能性
【００７６】
本発明の尿素の製造方法は、公知の尿素製造プラントを使用して、尿素を製造する際の前記プラント寿命を延長しながら、反応収率良く尿素を製造することができるため、プラントの運転コストおよび尿素の製造コストを低下できる製造方法として利用することができる。
符号の説明
【００７７】
１  リアクター
２  ストリッパー
３  コンデンサー
５  熱交換器
６  エジェクター
３０〜３７  肉厚測定部位
４０〜４２  サンプリング位置
５１〜５６  温度測定部位
【図１】
2019198600.tif 000002
【図２】
2019198600.tif 000003
【図３】
2019198600.tif 000004
【国際調査報告】
2019198600.tif 000005
2019198600.tif 000006
2019198600.tif 000007
2019198600.tif 000008